이 방법 은 EP 0994978 B 1 공보 에 공지 되 어 있 다 . 이 문헌 은 다수 의 필라멘트 형성 단계 ; 이 필라멘트 , 특히 각각 의 필라멘트 를 비 - 수성 사이징 ( sizing ) 조성물 로 코팅 하 는 단계 , 이어서 유리 필라멘트 를 가닥 ( strand ) 으로 수집 하 는 단계 , 그 다음 일반 적 으로 가닥 을 패키지 로 권선 하 여 중간 보관 한 후 에 , 유리 다중 필라멘트 가닥 주위 에 중합체 수지 의 외장 을 적용 하 는 단계 를 포함 하 는 , 유리 섬유 - 강화 된 조성물 의 생산 방법 을 개시 한다 . 상기 비 - 수성 사이징 조성물 은 융점 이 30 내지 60 ℃ 이 고 점도 가 100 ℃ 에서 75 내지 400 cPs 이 며 0 . 1 내지 5 중량 % 의 하나 이상 의 실란 커플링 제 를 보유 하 는 하나 이상 의 피막제 ( film former ) 를 함유 한다 . 유리 다중 필라멘트 가닥 은 강열 감량 ( loss on ignition ) 법 으로 측정 시 , 약 3 . 5 내지 약 10 중량 % 와 같 은 다량 의 사이징 조성물 을 함유 한다 .